【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ウォールボードに使用するための処理済紙であって、
紙シートを含み、前記紙シートの表面は水とラテックス結合剤を含む表面処理接着剤で処理されている前記処理済紙。
【請求項２】
表面処理接着剤が鉱物フィラーを更に含む、請求項１に記載の処理済紙。
【請求項３】
表面処理接着剤がラテックス結合剤と鉱物フィラーを含み、ラテックス結合剤は表面処理接着剤の約１〜５５重量％を構成し、鉱物フィラーは表面処理接着剤の約１〜５０重量％を構成する、請求項２に記載の処理済紙。
【請求項４】
ラテックス結合剤が、エチレンポリビニルアセテート、ポリ（酢酸ビニル）（ＰＶＯＡｃ）ラテックス、スチレンブタジエン（ＳＢＲ）、アクリル樹脂、ビニルアクリル樹脂からなる群から選ばれる、請求項１に記載の処理済紙。
【請求項５】
鉱物フィラーが、硫酸カルシウム半水和物、硫酸カルシウム二水和物、粉砕石膏、ポルトランドセメント、炭酸カルシウム、粘土、及び粉末シリカからなる群から選ばれる、請求項２に記載の処理済紙。
【請求項６】
表面処理接着剤が、レオロジー改質剤、塩、促進剤及び分散剤からなる群から選ばれる水溶性種をさらに含む、請求項２に記載の処理済紙。
【請求項７】
レオロジー改質剤がセルロースエーテルを含む、請求項６に記載の処理済紙。
【請求項８】
レオロジー改質剤がキサンタンガムを含む、請求項６に記載の処理済紙。
【請求項９】
紙の処理に使用される表面処理接着剤の量が約０．１ｇｍ／ｍ２より大きいレベルである、請求項１に記載の処理済紙。
【請求項１０】
表面処理済紙が、表面処理接着剤なしの紙シートと比べた場合に、“低”に設定したＨａｇｅｒｔｙポロシメーター装置を用いて２０秒差未満のガーレイ透気度測定値を有する、請求項１に記載の処理済紙。
【請求項１１】
ウォールボードであって、
内部の石膏プラスター芯と；そして
内部の石膏プラスター芯の表面に接着された少なくとも一つの処理済紙とを含み、
処理済紙シートは紙シートをさらに含み、前記紙シートの表面は水とラテックス結合剤を含む表面処理接着剤で処理されており、そして内部の石膏プラスター芯の表面は表面処理接着剤で処理された紙シートの表面に接着されているウォールボード。
【請求項１２】
表面処理接着剤が鉱物フィラーを更に含む、請求項１１に記載のウォールボード。
【請求項１３】
表面処理接着剤がラテックス結合剤と鉱物フィラーを含み、ラテックス結合剤は表面処理接着剤の約１〜５５重量％を構成し、鉱物フィラーは表面処理接着剤の約１〜５０重量％を構成する、請求項１２に記載のウォールボード。
【請求項１４】
ラテックス結合剤が、エチレンポリビニルアセテート、ポリ（酢酸ビニル）（ＰＶＯＡｃ）ラテックス、スチレンブタジエン（ＳＢＲ）、アクリル樹脂、ビニルアクリル樹脂からなる群から選ばれる、請求項１１に記載のウォールボード。
【請求項１５】
鉱物フィラーが、硫酸カルシウム半水和物、硫酸カルシウム二水和物、粉砕石膏、ポルトランドセメント、炭酸カルシウム、粘土、及び粉末シリカからなる群から選ばれる、請求項１２に記載のウォールボード。
【請求項１６】
表面処理接着剤が、レオロジー改質剤、塩、促進剤及び分散剤からなる群から選ばれる水溶性種をさらに含む、請求項１１に記載のウォールボード。
【請求項１７】
レオロジー改質剤がセルロースエーテルを含む、請求項１６に記載のウォールボード。
【請求項１８】
レオロジー改質剤がキサンタンガムを含む、請求項１５に記載のウォールボード。
【請求項１９】
紙の処理に使用される表面処理接着剤の量が約０．１ｇｍ／ｍ２より大きいレベルである、請求項１１に記載のウォールボード。
【請求項２０】
表面処理済紙が、表面処理接着剤なしの紙シートと比べた場合に、“低”に設定したＨａｇｅｒｔｙポロシメーター装置を用いて２０秒差未満のガーレイ透気度測定値を有する、請求項１１に記載のウォールボード。
【請求項２１】
ウォールボードに使用するための処理済紙の製造法であって、
ａ）紙シートを得るステップと；そして
ｂ）前記紙シートの表面を表面処理接着剤で処理して、表面処理接着剤で処理された紙シートの表面を得るステップと
を含み、表面処理接着剤は水とラテックス結合剤を含む、処理済紙の製造法。
【請求項２２】
表面処理接着剤が鉱物フィラーを更に含む、請求項２１に記載の処理済紙の製造法。
【請求項２３】
表面処理接着剤がドクターブレードを用いて紙シートの表面に塗布される、請求項２１に記載の処理済紙の製造法。
【請求項２４】
表面処理接着剤がロールを用いて紙シートの表面に塗布される、請求項２１に記載の処理済紙の製造法。
【請求項２５】
表面処理接着剤がスプレーアプリケータを用いて紙シートの表面に塗布される、請求項２１に記載の処理済紙の製造法。
【請求項２６】
表面処理接着剤がパドルアプリケータを用いて紙シートの表面に塗布される、請求項２１に記載の処理済紙の製造法。
【請求項２７】
ｃ）表面処理接着剤を有する紙シートの表面を乾燥させるステップ
をさらに含む、請求項２１に記載の処理済紙の製造法。
【請求項２８】
表面処理接着剤であって、
水と；
ラテックス結合剤と；
レオロジー改質剤と；そして
鉱物フィラーと
を含み、表面処理接着剤は高レベルの鉱物フィラーを有する表面処理接着剤。
【請求項２９】
高レベルの鉱物フィラーが表面処理接着剤の約２０重量％以上を構成する、請求項２８に記載の表面処理接着剤。
【請求項３０】
レオロジー改質剤が、カルボキシメチルセルロース（ＣＭＣ）、ヒドロキシプロピルメチルセルロース（ＨＰＭＣ）、メチルセルロース（ＭＣ）、ヒドロキシプロピルセルロース（ＨＰＣ）、疎水化ヒドロキシプロピルセルロース（ＨＭＨＰＣ）、ヒドロキシエチルセルロース（ＨＥＣ）、エチルヒドロキシエチルセルロース（ＥＨＥＣ）、疎水化ヒドロキシエチルセルロース（ＨＭＨＥＣ）、カチオン性疎水化ヒドロキシエチルセルロース（カチオン性ＨＭＨＥＣ）、及びアニオン性疎水化ヒドロキシエチルセルロース（アニオン性ＨＭＨＥＣ）からなる群から選ばれるセルロースエーテルを含む、請求項２８に記載の表面処理接着剤。
【請求項３１】
レオロジー改質剤がキサンタンガムを含む、請求項２８に記載の表面処理接着剤。
【請求項３２】
レオロジー改質剤がキサンタンガムとヒドロキシエチルセルロース（ＨＥＣ）の混合物を含む、請求項３１に記載の表面処理接着剤。
【請求項３３】
鉱物フィラーが、硫酸カルシウム半水和物、硫酸カルシウム二水和物、粉砕石膏、ポルトランドセメント、炭酸カルシウム、粘土、及び粉末シリカからなる群から選ばれる、請求項２８に記載の表面処理接着剤。
【請求項３４】
鉱物フィラーが硫酸カルシウム半水和物を含む、請求項２９に記載の表面処理接着剤。
【請求項３５】
レオロジー改質剤がキサンタンガムとヒドロキシエチルセルロース（ＨＥＣ）の混合物を含む、請求項３４に記載の表面処理接着剤。
【手続補正２】
【補正対象書類名】明細書
【補正対象項目名】００３４
【補正方法】変更
【補正の内容】
【００３４】
本発明を、その実施が想定されるある種の態様又は変形の様々に関して記載し、開示し、説明し、そして示してきたが、本発明の範囲をそれによって制限するつもりもなければ、本発明の範囲がそれによって制限されるとみなされるべきでもない。本明細書中の教示によって示唆されうるようなその他の変形又は態様は、特にここに添付した特許請求の範囲の幅及び範囲に含まれるものとして特別に留保される。
［本発明の態様］
［１］
ウォールボードに使用するための処理済紙であって、
紙シートを含み、前記紙シートの表面は水とラテックス結合剤を含む表面処理接着剤で処理されている前記処理済紙。
［２］
表面処理接着剤が鉱物フィラーを更に含む、１に記載の処理済紙。
［３］
表面処理接着剤がラテックス結合剤と鉱物フィラーを含み、ラテックス結合剤は表面処理接着剤の約１〜５５重量％を構成し、鉱物フィラーは表面処理接着剤の約１〜５０重量％を構成する、２に記載の処理済紙。
［４］
ラテックス結合剤が、エチレンポリビニルアセテート、ポリ（酢酸ビニル）（ＰＶＯＡｃ）ラテックス、スチレンブタジエン（ＳＢＲ）、アクリル樹脂、ビニルアクリル樹脂からなる群から選ばれる、１に記載の処理済紙。
［５］
ラテックス結合剤がエチレンポリビニルアセテートラテックスを含む、４に記載の処理済紙。
［６］
ラテックス結合剤がポリ（酢酸ビニル）（ＰＶＯＡｃ）ラテックスを含む、４に記載の処理済紙。
［７］
ラテックス結合剤が、エチレンポリビニルアセテート、ポリ（酢酸ビニル）（ＰＶＯＡｃ）ラテックス、スチレンブタジエン（ＳＢＲ）、アクリル樹脂、ビニルアクリル樹脂からなる群から選ばれる、２に記載の処理済紙。
［８］
ラテックス結合剤がエチレンポリビニルアセテートラテックスを含む、７に記載の処理済紙。
［９］
ラテックス結合剤がポリ（酢酸ビニル）（ＰＶＯＡｃ）ラテックスを含む、７に記載の処理済紙。
［１０］
鉱物フィラーが、硫酸カルシウム半水和物、硫酸カルシウム二水和物、粉砕石膏、ポルトランドセメント、炭酸カルシウム、粘土、及び粉末シリカからなる群から選ばれる、２に記載の処理済紙。
［１１］
鉱物フィラーが硫酸カルシウム半水和物を含む、１０に記載の処理済紙。
［１２］
表面処理接着剤が、レオロジー改質剤、塩、促進剤及び分散剤からなる群から選ばれる水溶性種をさらに含む、２に記載の処理済紙。
［１３］
レオロジー改質剤がセルロースエーテルを含む、１２に記載の処理済紙。
［１４］
セルロースエーテルが、カルボキシメチルセルロース（ＣＭＣ）、ヒドロキシプロピルメチルセルロース（ＨＰＭＣ）、メチルセルロース（ＭＣ）、ヒドロキシプロピルセルロース（ＨＰＣ）、疎水化ヒドロキシプロピルセルロース（ＨＭＨＰＣ）、ヒドロキシエチルセルロース（ＨＥＣ）、エチルヒドロキシエチルセルロース（ＥＨＥＣ）、疎水化ヒドロキシエチルセルロース（ＨＭＨＥＣ）、カチオン性疎水化ヒドロキシエチルセルロース（カチオン性ＨＭＨＥＣ）、及びアニオン性疎水化ヒドロキシエチルセルロース（アニオン性ＨＭＨＥＣ）からなる群から選ばれる、１３に記載の処理済紙。
［１５］
セルロースエーテルがヒドロキシエチルセルロース（ＨＥＣ）を含む、１４に記載の処理済紙。
［１６］
レオロジー改質剤がキサンタンガムを含む、１２に記載の処理済紙。
［１７］
紙の処理に使用される表面処理接着剤の量が約０．１ｇｍ／ｍ２より大きいレベルである、１に記載の処理済紙。
［１８］
紙の処理に使用される表面処理接着剤の量が約０．１ｇｍ／ｍ２より大〜４ｇｍ／ｍ２の範囲である、１７に記載の処理済紙。
［１９］
紙の処理に使用される表面処理接着剤の量が約０．１〜２ｇｍ／ｍ２の範囲である、１８に記載の処理済紙。
［２０］
紙の処理に使用される表面処理接着剤の量が約０．５〜１ｇｍ／ｍ２の範囲である、１９に記載の処理済紙。
［２１］
表面処理済紙が、表面処理接着剤なしの紙シートと比べた場合に、“低”に設定したＨａｇｅｒｔｙポロシメーター装置を用いて２０秒差未満のガーレイ透気度測定値を有する、１に記載の処理済紙。
［２２］
ウォールボードであって、
内部の石膏プラスター芯と；そして
内部の石膏プラスター芯の表面に接着された少なくとも一つの処理済紙とを含み、
処理済紙シートは紙シートをさらに含み、前記紙シートの表面は水とラテックス結合剤を含む表面処理接着剤で処理されており、そして内部の石膏プラスター芯の表面は表面処理接着剤で処理された紙シートの表面に接着されているウォールボード。
［２３］
表面処理接着剤が鉱物フィラーを更に含む、２２に記載のウォールボード。
［２４］
表面処理接着剤がラテックス結合剤と鉱物フィラーを含み、ラテックス結合剤は表面処理接着剤の約１〜５５重量％を構成し、鉱物フィラーは表面処理接着剤の約１〜５０重量％を構成する、２３に記載のウォールボード。
［２５］
ラテックス結合剤が、エチレンポリビニルアセテート、ポリ（酢酸ビニル）（ＰＶＯＡｃ）ラテックス、スチレンブタジエン（ＳＢＲ）、アクリル樹脂、ビニルアクリル樹脂からなる群から選ばれる、２２に記載のウォールボード。
［２６］
ラテックス結合剤がエチレンポリビニルアセテートラテックスを含む、２５に記載のウォールボード。
［２７］
鉱物フィラーが、硫酸カルシウム半水和物、硫酸カルシウム二水和物、粉砕石膏、ポルトランドセメント、炭酸カルシウム、粘土、及び粉末シリカからなる群から選ばれる、２３に記載のウォールボード。
［２８］
鉱物フィラーが硫酸カルシウム半水和物を含む、２７に記載のウォールボード。
［２９］
表面処理接着剤が、レオロジー改質剤、塩、促進剤及び分散剤からなる群から選ばれる水溶性種をさらに含む、２２に記載のウォールボード。
［３０］
レオロジー改質剤がセルロースエーテルを含む、２９に記載のウォールボード。
［３１］
セルロースエーテルが、カルボキシメチルセルロース（ＣＭＣ）、ヒドロキシプロピルメチルセルロース（ＨＰＭＣ）、メチルセルロース（ＭＣ）、ヒドロキシプロピルセルロース（ＨＰＣ）、疎水化ヒドロキシプロピルセルロース（ＨＭＨＰＣ）、ヒドロキシエチルセルロース（ＨＥＣ）、エチルヒドロキシエチルセルロース（ＥＨＥＣ）、疎水化ヒドロキシエチルセルロース（ＨＭＨＥＣ）、カチオン性疎水化ヒドロキシエチルセルロース（カチオン性ＨＭＨＥＣ）、及びアニオン性疎水化ヒドロキシエチルセルロース（アニオン性ＨＭＨＥＣ）からなる群から選ばれる、３０に記載のウォールボード。
［３２］
セルロースエーテルがヒドロキシエチルセルロース（ＨＥＣ）を含む、３１に記載のウォールボード。
［３３］
レオロジー改質剤がキサンタンガムを含む、２７に記載のウォールボード。
［３４］
紙の処理に使用される表面処理接着剤の量が約０．１ｇｍ／ｍ２より大きいレベルである、２２に記載のウォールボード。
［３５］
紙の処理に使用される表面処理接着剤の量が約０．１ｇｍ／ｍ２より大〜４ｇｍ／ｍ２の範囲である、３４に記載のウォールボード。
［３６］
表面処理済紙が、表面処理接着剤なしの紙シートと比べた場合に、“低”に設定したＨａｇｅｒｔｙポロシメーター装置を用いて２０秒差未満のガーレイ透気度測定値を有する、２２に記載のウォールボード。
［３７］
ウォールボードに使用するための処理済紙の製造法であって、
ａ）紙シートを得るステップと；そして
ｂ）前記紙シートの表面を表面処理接着剤で処理して、表面処理接着剤で処理された紙シートの表面を得るステップと
を含み、表面処理接着剤は水とラテックス結合剤を含む、処理済紙の製造法。
［３８］
表面処理接着剤が鉱物フィラーを更に含む、３７に記載の処理済紙の製造法。
［３９］
表面処理接着剤がドクターブレードを用いて紙シートの表面に塗布される、３７に記載の処理済紙の製造法。
［４０］
表面処理接着剤がロールを用いて紙シートの表面に塗布される、３７に記載の処理済紙の製造法。
［４１］
表面処理接着剤がスプレーアプリケータを用いて紙シートの表面に塗布される、３７に記載の処理済紙の製造法。
［４２］
表面処理接着剤がパドルアプリケータを用いて紙シートの表面に塗布される、３７に記載の処理済紙の製造法。
［４３］
ｃ）表面処理接着剤を有する紙シートの表面を乾燥させるステップ
をさらに含む、３７に記載の処理済紙の製造法。
［４４］
表面処理接着剤であって、
水と；
ラテックス結合剤と；
レオロジー改質剤と；そして
鉱物フィラーと
を含み、表面処理接着剤は高レベルの鉱物フィラーを有する表面処理接着剤。
［４５］
高レベルの鉱物フィラーが表面処理接着剤の約２０重量％以上を構成する、４４に記載の表面処理接着剤。
［４６］
高レベルの鉱物フィラーが表面処理接着剤の約３０重量％を構成する、４５に記載の表面処理接着剤。
［４７］
レオロジー改質剤が、カルボキシメチルセルロース（ＣＭＣ）、ヒドロキシプロピルメチルセルロース（ＨＰＭＣ）、メチルセルロース（ＭＣ）、ヒドロキシプロピルセルロース（ＨＰＣ）、疎水化ヒドロキシプロピルセルロース（ＨＭＨＰＣ）、ヒドロキシエチルセルロース（ＨＥＣ）、エチルヒドロキシエチルセルロース（ＥＨＥＣ）、疎水化ヒドロキシエチルセルロース（ＨＭＨＥＣ）、カチオン性疎水化ヒドロキシエチルセルロース（カチオン性ＨＭＨＥＣ）、及びアニオン性疎水化ヒドロキシエチルセルロース（アニオン性ＨＭＨＥＣ）からなる群から選ばれるセルロースエーテルを含む、４４に記載の表面処理接着剤。
［４８］
セルロースエーテルがヒドロキシエチルセルロース（ＨＥＣ）を含む、４７に記載の表面処理接着剤。
［４９］
レオロジー改質剤がキサンタンガムを含む、４４に記載の表面処理接着剤。
［５０］
レオロジー改質剤がキサンタンガムとヒドロキシエチルセルロース（ＨＥＣ）の混合物を含む、４９に記載の表面処理接着剤。
［５１］
鉱物フィラーが、硫酸カルシウム半水和物、硫酸カルシウム二水和物、粉砕石膏、ポルトランドセメント、炭酸カルシウム、粘土、及び粉末シリカからなる群から選ばれる、４４に記載の表面処理接着剤。
［５２］
鉱物フィラーが硫酸カルシウム半水和物を含む、５１に記載の表面処理接着剤。
［５３］
鉱物フィラーが硫酸カルシウム半水和物を含む、４５に記載の表面処理接着剤。
［５４］
レオロジー改質剤がキサンタンガムとヒドロキシエチルセルロース（ＨＥＣ）の混合物を含む、５３に記載の表面処理接着剤。